(57)【要約】【課題】空気流の遮蔽に優れ、巻き取りによる収納・展開が容易な積層体を提供すること。  【解決手段】高分子膜１の片面に長繊維織布２が貼り合わされた積層体であって、積層体全体として下記Ａ〜Ｅの特性を満たす積層体。  Ａ．面積当たりの重量が２５０ｇ／ｍ２以下  Ｂ．厚みが０．２ｍｍ以下  Ｃ．５％伸長時の強度が１Ｎ／ｍｍ以上  Ｄ．高分子膜１と長繊維織布２との剥離強度が１Ｎ／１０ｍｍ以上  Ｅ．柔軟値が０．８Ｎ／１０ｍｍ以下【選択図】図１
2008114573.tif 000002
【特許請求の範囲】
【請求項１】
高分子膜１の片面に長繊維織布２が貼り合わされた積層体であって、積層体全体として下記Ａ〜Ｅの特性を満たす積層体。
Ａ．面積当たりの重量が２５０ｇ／ｍ２以下
Ｂ．厚みが０．２ｍｍ以下
Ｃ．５％伸長時の強度が１Ｎ／ｍｍ以上
Ｄ．高分子膜１と長繊維織布２との剥離強度が１Ｎ／１０ｍｍ以上
Ｅ．柔軟値が０．８Ｎ／１０ｍｍ以下
【請求項２】
前記長繊維織布２が下記Ｆ〜Ｈの特性を満たす請求項１に記載の積層体。
Ｆ．６０００≦α１×β１≦１００００、かつ、６０００≦α２×β２≦１００００
Ｇ．α１≦１５０、かつ、α２≦１５０
Ｈ．γ１≦５、かつ、γ２≦５  
ただし、長繊維織布２に使用される長繊維のタテ糸の総繊度をα１（dtex）、織密度をβ１（本／２５．４ｍｍ）、単糸繊度をγ１（dtex）、およびヨコ糸の総繊度をα２（dtex）、織密度β２（本／２５．４ｍｍ）、単糸繊度をγ２（dtex）とする。
【請求項３】
前記高分子膜１および前記長繊維織布２が、ポリエチレンテレフタレートからなる請求項１又は請求項２に記載の積層体。
【発明の詳細な説明】
【技術分野】
【０００１】
本発明は、軽量で、空気流の遮蔽に優れ、巻き取りによる収納・展開が容易な積層体に関する。特に、基布の巻き上げや展開によって空気流の遮蔽性を変化させる装置に用いる基布、例えばカーエアコンの空調モード切替ドア用のダンパーシートとして好適な積層体である。
【背景技術】
【０００２】
低トルクの起動力に対して、抵抗力が小さく迅速な対応動作性を保持する積層体として、フィルムに接着剤を介して織布を接着した積層体（特許文献１，２参照）が開示されており、該積層体は優れた環境耐久性、耐毛羽立ち性、抗張力、低クリープ特性、耐湿熱性及び裁断、打ち抜き加工性を有する。
【０００３】
また、材料特性の方向性をうち消すために不織布を用いたもの（特許文献３参照）が開示されている。
【特許文献１】特許第０２６６３７８２号公報（［０００９］〜［００１５］段落）
【特許文献２】特許第０２８００９２９号公報（［０００９］〜［００１６］段落）
【特許文献３】特開２００１―１６２７０６号公報（［０００７］〜［００１５］段落）
【発明の開示】
【発明が解決しようとする課題】
【０００４】
しかしながら、特許文献１，２に記載の積層体では、複合する材料特性の方向性を制御することが困難であり、フィルム両面に織布を積層させた構成や樹脂コート剤を塗布または含浸する必要がある。特許文献３に記載の積層体では、使用する不織布が織布に比べて強度が弱いため織布を用いた積層体と同じ強度を得るためには積層体を厚くする必要がある。このように従来技術では、積層体が重くなったり加工工程が複雑になってしまう問題があった。
【０００５】
本発明は、上記の問題点を解決し、空気流の遮蔽に優れ、巻き取りによる収納・展開が容易な積層体を提供することを目的とするものである。
【課題を解決するための手段】
【０００６】
かかる課題を解決するために、本発明は以下の構成からなる。すなわち、本発明の積層体は、高分子膜１の片面に長繊維織布２が貼り合わされ、積層体全体として下記Ａ〜Ｅの特性を満たす積層体である。
Ａ．面積当たりの重量が２５０ｇ／ｍ２以下
Ｂ．厚みが０．２ｍｍ以下
Ｃ．５％伸長時の強度が１Ｎ／ｍｍ以上
Ｄ．高分子膜１と長繊維織布２との剥離強度が１Ｎ／１０ｍｍ以上
Ｅ．柔軟値が０．８Ｎ／１０ｍｍ以下
【発明の効果】
【０００７】
本発明によれば、軽量で、空気流の遮蔽に優れ、巻き取りによる収納・展開が容易な積層体を提供できる。
【発明を実施するための最良の形態】
【０００８】
本発明の積層体は、高分子膜１の片面に長繊維織布２が貼り合わされ、積層体全体として下記Ａ〜Ｅの特性を満たすものである。
【０００９】
Ａ．面積当たりの重量が２５０ｇ／ｍ２以下
Ｂ．厚みが０．２ｍｍ以下
Ｃ．５％伸長時の強度が１Ｎ／ｍｍ以上
Ｄ．高分子膜１と長繊維織布２の剥離強度が１Ｎ／１０ｍｍ以上
Ｅ．柔軟値が０．８Ｎ／１０ｍｍ以下
この構成を有することで実現可能となる特徴を説明する。
【００１０】
本発明の積層体は、高分子膜１を構成材料とすることで、空気流を完全に遮蔽することが可能になる。該高分子膜１に２軸延伸フィルムを用いることは、強度や熱収などの物性が安定しているため好ましい態様である。さらに、広い温度範囲で長時間の使用において疲労、劣化が小さく、とくに優れた抗張力の持続性を得るために、８０℃、９５％ＲＨの高温高湿下、あるいは−４０℃の寒冷下において、寸法安定性が優れている２軸延伸フィルムから選択されることは好ましい態様である。このような２軸延伸フィルムとしては、例えば、２軸延伸ポリフェニレンサルファイドフィルム（以下PPS-BOという）、２軸延伸ポリエチレンテレフタレートフィルム（以下  PET-BOという）及び２軸延伸ポリエチレンナフタレートフィルム（以下  以下PEN-BOという）が例示できる。なかでもPET-BOは機械的特性に優れながら広く使用されている汎用素材であり、特に好ましい。高分子膜１の厚みは、組み合わせる長繊維織布２とのバランスや積層体の用途に応じて選択するものであるが、厚みが大きいと基布の柔軟性を損ねる上に基布全体の厚みも大きくなり巻上収納に必要なスペースが大きくなってしまうことから、厚み０．０５ｍｍ以下のフィルムを用いることが好ましい。より好ましくは厚み０．０２５ｍｍ以下である。
【００１１】
本発明の積層体は、長繊維織布２を構成材料とすることで、発塵性を抑え、軽量性を維持しながらタテ方向ヨコ方向に安定した機械特性を発揮するとともに、空気流を遮蔽する際に積層体のばたつきを抑え、更に巻き上げ収納時には適度なクッション性を発揮して異音等を抑えるという複数の要求特性を満たすことが可能となる。長繊維織布２に用いる長繊維は、ポリエステル系、ポリアミド系、ポリオレフィン系、セルロース系などの中から、積層体の用途や、組み合わせる高分子膜１に応じて選択出来る。なかでも温湿度による機械的特性の変化が小さい上に広く使用されている汎用素材であるポリエチレンテレフタレート延伸糸フィラメント（以下PET-FOYという）を用いることは好ましい態様である。
【００１２】
本発明において、積層体の重量を軽く、厚みを薄く保ちつつ、不足のない機械的強度を達成するためには、長繊維織布２の組織を適正化することが大切である。以下に、具体的な好ましい適正化の内容を述べる。
【００１３】
本発明にかかる長繊維織布２は、使用する長繊維のタテ糸の総繊度α１（dtex）と織密度β１（本／２５．４ｍｍ）、およびヨコ糸の総繊度α２（dtex）と織密度β２（本／２５．４ｍｍ）が、６０００≦α１×β１≦１００００、かつ、６０００≦α２×β２≦１００００を満たすことが好ましい。ここで、α１×β１は織布の単位長さあたりに使用されている長繊維量を示すパラメータであり、上記範囲を満たすことで、積層体の重量を軽く、厚みを薄く保ちつつ、不足のない機械的強度を達成することが可能となる。
【００１４】
本発明にかかる長繊維織布２は、タテとヨコで物性バランスが顕著に崩れていると積層体に応力が掛かった際に歪みが生じやすくなり、巻上げや展開に支障が生じたり、積層体表面が捻れて空気流の遮蔽に支障をきたしたり、大きな応力が掛かった際には構造が破壊されたりするため、｜（α１×β１）−（α２×β２）｜≦２０００であることが好ましい。より好ましくは、｜（α１×β１）−（α２×β２）｜≦１０００である。
【００１５】
本発明にかかる長繊維織布２は、織布の製造工程や積層体の製造工程においてタテ方向に加わる工程張力によって組織に歪みが生ずることを防ぐためには、α１×β１≧α２×β２であることが好ましい。
【００１６】
本発明にかかる長繊維織布２は、織布の軽量性を確保しながら織り目がズレて物性バランスが崩れることを防ぐために、総繊度α１およびα２が１５０dtex以下であることが好ましい。より好ましくは１００dtex以下である。
【００１７】
本発明にかかる長繊維織布２は、長繊維織布２を高分子膜１に貼り合わせる上で有利となるように、長繊維織布２の表面積を大きくとるために、長繊維のタテ糸の単糸繊度γ１（dtex）およびヨコ糸の単糸繊度γ２（dtex）は５dtex以下であるが好ましい。より好ましくは４dtex以下である。
【００１８】
本発明の積層体は、積層体全体として下記Ａ〜Ｅの特性を満足することで、軽量で巻上収納時のスペースを小さくすることが出来ながら、巻上げ時や展開時の異常変形や巻上によって基布にかかる応力で素材剥離が起こることを防止することが可能となる。
Ａ．面積当たりの重量が２５０ｇ／ｍ２以下
Ｂ．厚みが０．２ｍｍ以下
Ｃ．５％伸長時の強度が１Ｎ／ｍｍ以上
Ｄ．高分子膜１と長繊維織布２の剥離強度が１Ｎ／１０ｍｍ以上
Ｅ．柔軟値が０．８Ｎ／１０ｍｍ以下
以下に各特性について詳細に説明する。
【００１９】
本発明の積層体の重量は２５０ｇ／ｍ２以下である。積層体の重量が２５０ｇ／ｍ２以下であると、積層体を保持する治具強度を小さく設定することや巻上げや展開に必要なエネルギーを小さくことが出来る上に、軽量基布を使用した製品の総重量を小さくすることが出来る。積層体の重量は２００ｇ／ｍ２以下であることが好ましく、１５０ｇ／ｍ２以下であることがより好ましい。  
【００２０】
本発明の積層体の厚みは０．２ｍｍ以下である。積層体の厚みが０．２ｍｍ以下であると、積層体を巻上収納する際のスペースを小さくすることが出来る。積層体の厚みは０．１５ｍｍ以下であることが好ましい。
【００２１】
本発明の積層体は、５％伸長時の強度が１Ｎ／ｍｍ以上である。積層体の５％伸長時の強度が１Ｎ／ｍｍ以上であると、積層体に応力が掛かった際の変形が小さくなるため、異常変形により巻上げや展開が不可能になることを防止出来る。積層体の５％伸長時の強度は２Ｎ／ｍｍ以上であることが好ましいく、３Ｎ／ｍｍ以上であることがより好ましい。５％伸長時の強度を１Ｎ／ｍｍ以上とするための手段は特に限定されるものではなく、積層体を構成する高分子膜１の材質と厚み、長繊維織布２の材質や構成を適宜選ぶことにより達成することが出来る。例えば実施例にも示すように、厚みが０．０２ｍｍ程度のPET-BOとα１×β１が８０００程度かつα２×β２が８０００程度のポリエチレンテレフタレート長繊維織布を積層させることでも達成することが出来る。
【００２２】
本発明の積層体は、構成する高分子膜１と長繊維織布２との剥離強度が１Ｎ／１０ｍｍ以上である。高分子膜１と長繊維織布２との剥離強度が１Ｎ／１０ｍｍ以上であると、積層体の巻取半径が小さいなどで積層体にかかる応力が大きくなっても素材剥離が起こるのを防止することが出来る。積層体を構成する高分子膜１と長繊維織布２との剥離強度は２Ｎ／１０ｍｍ以上であることが好ましいく、３Ｎ／１０ｍｍ以上であることがより好ましい。剥離強度を１Ｎ／１０ｍｍ以上とするための手段は特に限定されるものではなく、積層体を構成する高分子膜１の材質と表面状態、長繊維織布２の材質や構成に合わせて接着剤などの接着方法を適宜選ぶことにより達成することが出来る。例えば実施例にも示すように、厚みが０．０２ｍｍ程度のPET-BOとα１×β１が８０００程度かつα２×β２が８０００程度のポリエチレンテレフタレート長繊維織布を積層させる場合には、１５ｇ／ｍ２程度のウレタン系接着剤を用いて積層することでも達成することが出来る。
【００２３】
本発明の積層体は、柔軟値が０．８Ｎ／１０ｍｍ以下である。積層体が柔軟であることで応力の集中による素材の破壊や巻上げ時・展開時の異音発生を防止することが出来る。積層体の柔軟値は０．５Ｎ／１０ｍｍ以下であることが好ましく、０．３Ｎ／１０ｍｍ以下であることがより好ましい。柔軟値を０．８Ｎ／１０ｍｍ以下とするための手段は特に限定されるものではなく、積層体を構成する高分子膜１の材質と厚み、長繊維織布２の材質や構成、および接着剤の種類や使用量の組合せから適宜選ぶことにより達成することが出来る。例えば実施例にも示すように、厚みが０．０２ｍｍ程度のPET-BOとα１×β１が８０００程度かつα２×β２が８０００程度のポリエチレンテレフタレート長繊維織布を積層させる場合には、１５ｇ／ｍ２程度のウレタン系接着剤を用いて積層することでも達成することが出来る。
【００２４】
本発明の積層体において、高分子膜１と長繊維織布２が同じ素材からなることは、軽量布帛の廃棄処理や再利用の際に素材を分離する工程を省略することが可能となることから好ましい態様である。高分子膜１および長繊維織布２がポリエチレンテレフタレートからなることは、汎用的に広く用いられている素材であることから廃棄処理や再利用を容易となるためにより好ましい態様である。
【００２５】
本発明の積層体は、高分子膜１の片面に長繊維織布２が貼り合わされた複合材料である。貼り合わせる手段は上記特性を満たすように選択されるものであるが、例えば接着剤を用いて貼り合わされる場合、ウレタン系、エポキシ系、アクリル系等の接着剤から選らばれたものを使用することが出来る。安価で良く使用されるウレタン系接着剤は、温湿度変化による物性の劣化が少なく好ましく使用できる。また、接着性と柔軟性の両立の観点からエポキシ系樹脂とゴム系樹脂との混合処方によるエポキシ系接着剤は好ましく使用できる。
【００２６】
本発明の積層体は、基布の巻上げや展開によって空気流の遮蔽性を変化させる装置の基布、例えばカーエアコンの空調モード切替ドア用のダンパーシートとして好適に用いることが出来る。
【実施例】
【００２７】
本発明を実施例にて具体的に説明するが、本発明はそれらに限定されるものではない。
【００２８】
［積層体の製造方法］
０．０２３ｍｍ厚のポリエステルフィルムＳ１０（東レ（株）製）を用いて高分子膜１ａとした。
０．０５０ｍｍ厚のポリエステルフィルムＳ１０（東レ（株）製）を用いて高分子膜１ｂとした。
０．０７５ｍｍ厚のポリエステルフィルムＳ１０（東レ（株）製）を用いて高分子膜１ｃとした。
０．１２５ｍｍ厚のポリエステルフィルムＳ１０（東レ（株）製）を用いて高分子膜１ｄとした。
【００２９】
総繊度α１が５６dtexである１８フィラメント数のPET-FOY（単糸繊度γ１が３．１dtex）をタテ糸に、総繊度α２が８４dtexである３６フィラメント数のPET-FOY（単糸繊度γ２が２．３dtex）をヨコ糸に用いて製織−精練−セットすることで、タテ糸密度β１が１５２本／２５．４ｍｍでありヨコ糸密度β２が９６本／２５．４ｍｍである長繊維織布２を得た。
【００３０】
［実施例１］
高分子膜１ａと長繊維織布２を固形分１２ｇ／ｍ２量のウレタン系接着剤で貼り合わせて乾燥させた。その後、４０℃で３日間エージングして接着剤を完全に硬化させた。得られた軽量基布は表１に示すとおり極めて優れた特性を示した。
【００３１】
［実施例２］
高分子膜１ｂと長繊維織布２を固形分１２ｇ／ｍ２量のウレタン系接着剤で貼り合わせて乾燥させた。その後、４０℃で３日間エージングして接着剤を完全に硬化させた。得られた軽量基布は表１に示すとおり優れた特性を示した。
【００３２】
［比較例１］
高分子膜１ｃと長繊維織布２を固形分１２ｇ／ｍ２量のウレタン系接着剤で貼り合わせて乾燥させた。その後、４０℃で３日間エージングして接着剤を完全に硬化させた。得られた軽量基布は硬いため、表１に示すとおり巻き取り性が悪かった。
【００３３】
［比較例２］
高分子膜１ｄと長繊維織布２を固形分１２ｇ／ｍ２量のウレタン系接着剤で貼り合わせて乾燥させた。その後、４０℃で３日間エージングして接着剤を完全に硬化させた。得られた軽量基布は重くて厚い上、表１に示すとおり巻き取り性が悪かった。
【００３４】
［特性の測定方法および評価方法］
（１）厚み
マイクロメータ［（株）ミツトヨ  MDC-25M］を用いて厚みを測定した。
【００３５】
（２）５％伸長時の強度
JIS K 7127の5号型試験片を用い、縦方向に打ち抜きしたものを試験片とした。
５%ひずみにおける荷重（Ｎ）を読み取り、試験片巾(ｍｍ)で割った値として５％伸長時の強度（Ｎ／ｍｍ）を得た。
※引張試験条件
試験速度      ：50mm/min
チャック間隔  ：70mm
ロードセル    ：980N。
【００３６】
（３）剥離強度
長繊維織布２側にヨコ糸に平行にセロテープ（登録商標）ＣＴ−１５Ｓ（ニチバン（株）製）を貼り付け、タテ糸方向の幅を１０ｍｍ、ヨコ糸方向の長さを１５０ｍｍとして切り取った。ヨコ糸方向に４０ｍｍ程度高分子膜１と長繊維織布２を手で剥離したものを試験片とした。
引張圧縮試験機を用いて１８０°剥離試験を行い荷重（Ｎ）を読み取って剥離強度（Ｎ／１０ｍｍ）を得た。
※引張試験条件
試験速度      ：200mm/min
チャック間隔  ：70mm
ロードセル    ：49N
剥離角度      ：180°。
【００３７】
（４）柔軟性
長繊維織布２のタテ糸方向に長さ５０ｍｍ（長辺）、ヨコ糸方向に幅１０ｍｍ（短辺）に切り取り試験片とした。試験片がドーム状になるように、試験片の両方の短辺を端部から５ｍｍの位置までつかみ、かつ両方の短辺の間隔が１０ｍｍとなるように固定した。１９．６Ｎのロードセルに取り付けた加圧子の中心線（二等辺三角形の頂角同士を結ぶ辺）と、ドーム状の試験片頂点を幅方向に結ぶ線（試験片の長辺の中点同士を結ぶ線）が一致するようにセットした（図２参照）。このとき、加圧子側が長繊維織布２面となるようにセットした。ロードセルを試験片方向へ瞬時に押し込み、加圧子と試験片をつかんだ先端との垂直方向の距離が５ｍｍになるまで押し込んだ状態を保持する。荷重ピークを観察してから１０秒後の荷重を読み取り柔軟値（Ｎ／１０ｍｍ）とした。
※引張試験条件
ロードセル    ：19.6N
加圧子寸法    ：底面（頂角25°高さ40mmの二等辺三角形）×高さ30mm  の三角柱。
【００３８】
（５）巻き取り性
長繊維織布２のタテ糸方向に長さ２００ｍｍ、ヨコ糸方向に幅１００ｍｍを切り取り試験片とした。２００ｍｍ長の直径２５．４ｍｍの紙管中央部にセロテープ（登録商標）ＣＴ−１５Ｓ（ニチバン（株）製）を用いて試験片の一端を全幅固定し、別の一端の中央部を任意の場所に１５ｍｍ幅で固定した。紙管端部を片手で持ち、紙管を回転させて長繊維織布２を内側にして試験片を巻き取り、容易に巻き取れるものを○、紙管が片寄ったりして巻き取り難いものを×として巻き取り性の官能評価を行った。
【００３９】
【表１】
2008114573.tif 000003
【産業上の利用可能性】
【００４０】
本発明の積層体は、基布の巻上げや展開によって空気流の遮蔽性を変化させる装置の基布、例えばカーエアコンの空調モード切替ドア用のダンパーシートに好ましく適用可能であるが、その適用範囲がこれらに限定されるものではない。
【図面の簡単な説明】
【００４１】
【図１】本発明の積層体の概念図
【図２】柔軟性測定の概念図
【符号の説明】
【００４２】
１    高分子膜１
２    接着層
３    長繊維織布２
４    積層体（外側長繊維織布２）
５    つかみ
６    加圧子
７    ロードセル
【図１】
2008114573.tif 000004
【図２】
2008114573.tif 000005